"界面活性剤組成物Cであって、100mol当たり、110mol以上50mol以下の割合の組成物CIIであって、100mol当たり、α60mol~100molの式II:式中、R2は12個の炭素原子を含む直鎖又は分岐鎖のアルキルラジカルを表し、T1は水素原子又は-CH2-CH2-O-m1-Hラジカルを表し、ここでm1は0以上10以下の整数であり、T1と同一である又は異なるT2は、水素原子又は-CH2-CH2-O-m2-Hラジカルを表し、ここでm2は0以上10以下の整数であり、T1及びT2と同一である又は異なるT3は、水素原子又は-CH2-CH2-O-m3-Hラジカルを表し、ここでm3は0以上10以下の整数であり、m1m2m3の合計が0より大きく10以下であることが理解されるの化合物、β任意に、最大40molの式II’:式中、R’2は14個の炭素原子を含む直鎖又は分岐鎖のアルキルラジカルを表し、T’1は水素原子又は-CH2-CH2-O-m1-Hラジカルを表し、ここでm1は0以上10以下の整数であり、T’1と同一である又は異なるT’2は、水素原子又は-CH2-CH2-O-m2-Hラジカルを表し、ここでm2は0以上10以下の整数であり、T’1及びT’2と同一である又は異なるT’3は、水素原子又は-CH2-CH2-O-m3-Hラジカルを表し、ここでm3は0以上10以下の整数であり、m1m2m3の合計が0より大きく10以下であることが理解されるの化合物、及びγ任意に、最大10molの式II’’:式中、R’’2は16個の炭素原子を含む直鎖又は分岐鎖のアルキルラジカルを表し、T’’1は水素原子又は-CH2-CH2-O-m1-Hラジカルを表し、ここでm1は0以上10以下の整数であり、T’’1と同一である又は異なるT’’2は、水素原子又は-CH2-CH2-O-m2-Hラジカルを表し、ここでm2は0以上10以下の整数であり、T’’1及びT’’2と同一である又は異なるT’’3は、水素原子又は-CH2-CH2-O-m3-Hラジカルを表し、ここでm3は0以上10以下の整数であり、m1m2m3の合計が0より大きく10以下であることが理解されるの化合物、を含む、組成物CII、250mol以上90mol以下の割合の組成物CIIIであって、100mol当たり、α60mol~100molの式III:の化合物、若しくは式IV:式III及び式IV中、R2は12個の炭素原子を含む直鎖又は分岐鎖のアルキルラジカルを表し、T4は水素原子又は-CH2-CH2-O-m4-Hラジカルを表し、ここでm4は0以上10以下の整数であり、T4と同一である又は異なるT5は、水素原子又は-CH2-CH2-O-m5-Hラジカルを表し、ここでm5は0以上10以下の整数であり、T4及びT5と同一である又は異なるT6は、水素原子又は-CH2-CH2-O-m6-Hラジカルを表し、ここでm6は0以上10以下の整数であり、T4、T5及びT6と同一である又は異なるT7は、水素原子又は-CH2-CH2-O-m7-Hラジカルを表し、ここでm7は0以上10以下の整数であり、m4m5m6m7の合計が0より大きく10以下であることが理解されるのその異性体、又はこれらの2つの異性体の混合物、β任意に、最大40molの式III’:の化合物、若しくは式IV’:式III’及び式IV’中、R’2は14個の炭素原子を含む直鎖又は分岐鎖のアルキルラジカルを表し、T’4は水素原子又は-CH2-CH2-O-m4-Hラジカルを表し、ここでm4は0以上10以下の整数であり、T’4と同一である又は異なるT’5は、水素原子又は-CH2-CH2-O-m5-Hラジカルを表し、ここでm5は0以上10以下の整数であり、T’4及びT’5と同一である又は異なるT’6は、水素原子又は-CH2-CH2-O-m6-Hラジカルを表し、ここでm6は0以上10以下の整数であり、T’4、T’5及びT’6と同一である又は異なるT’7は、水素原子又は-CH2-CH2-O-m7-Hラジカルを表し、ここでm7は0以上10以下の整数であり、m4m5m6m7の合計が0より大きく10以下であることが理解されるのその異性体、又はこれらの2つの異性体の混合物、及びγ任意に、最大10molの式III’’:の化合物、若しくは式IV’’:式III’’及び式IV’’中、R’’2は16個の炭素原子を含む直鎖又は分岐鎖のアルキルラジカルを表し、T’’4は水素原子又は-CH2-CH2-O-m4-Hラジカルを表し、ここでm4は0以上10以下の整数であり、T’’4と同一である又は異なるT’’5は、水素原子又は-CH2-CH2-O-m5-Hラジカルを表し、ここでm5は0以上10以下の整数であり、T’’4及びT’’5と同一である又は異なるT’’6は、水素原子又は-CH2-CH2-O-m6-Hラジカルを表し、ここでm6は0以上10以下の整数であり、T’’4、T’’5及びT’’6と同一である又は異なるT’’7は、水素原子又は-CH2-CH2-O-m7-Hラジカルを表し、ここでm7は0以上10以下の整数であり、m4m5m6m7の合計が0より大きく10以下であることが理解されるのその異性体、又はこれらの2つの異性体の混合物、を含む、組成物CIII、を含む、界面活性剤組成物C。3最大5molの組成物CVであって、100mol当たり、α60mol~100molの式V:式中、R2は12個の炭素原子を含む直鎖又は分岐鎖のアルキルラジカルを表し、T8は水素原子又は-CH2-CH2-O-m8-Hラジカルを表し、ここでm8は0以上10以下の整数であり、T8と同一である又は異なるT9は、水素原子又は-CH2-CH2-O-m9-Hラジカルを表し、ここでm9は0以上10以下の整数であり、m8m9の合計が0より大きく10以下であることが理解されるの化合物、β任意に、最大40molの式V’:式中、R’2は14個の炭素原子を含む直鎖又は分岐鎖のアルキルラジカルを表し、T’8は水素原子又は-CH2-CH2-O-m8-Hラジカルを表し、ここでm8は0以上10以下の整数であり、T’8と同一である又は異なるT’9は、水素原子又は-CH2-CH2-O-m9-Hラジカルを表し、ここでm9は0以上10以下の整数であり、m8m9の合計が0より大きく10以下であることが理解されるの化合物、及びγ任意に、最大10molの式V’’:式中、R’’2は16個の炭素原子を含む直鎖又は分岐鎖のアルキルラジカルを表し、T’’8は水素原子又は-CH2-CH2-O-m8-Hラジカルを表し、ここでm8は0以上10以下の整数であり、T’’8と同一である又は異なるT’’9は、水素原子又は-CH2-CH2-O-m9-Hラジカルを表し、ここでm9は0以上10以下の整数であり、m8m9の合計が0より大きく10以下であることが理解されるの化合物、を含む、組成物CV、を更に含む、請求項1に記載の界面活性剤組成物C。4最大5molの組成物CVIであって、100mol当たり、α60mol~100molの式VI:式中、R2は12個の炭素原子を含む直鎖又は分岐鎖のアルキルラジカルを表し、m10は0以上10以下の整数であるの化合物、β任意に、最大40molの式VI’:式中、R’2は14個の炭素原子を含む直鎖又は分岐鎖のアルキルラジカルを表し、m10は0以上10以下の整数であるの化合物、及びγ任意に、最大10molの式VI’’:式中、R’’2は16個の炭素原子を含む直鎖又は分岐鎖のアルキルラジカルを表し、m10は0以上10以下の整数であるの化合物、を含む、組成物CVI、を更に含む、請求項1又は2に記載の活性組成物C。120mol以上50mol以下の割合の、上で規定された組成物CII、250mol以上80mol以下の割合の、上で規定された組成物CIII、を含むことを特徴とする、請求項1~3のいずれか一項に記載の界面活性剤組成物C。1前記組成物CIIが、100mol当たり、α60mol~80molの式IIの化合物、β15mol~30molの式II’の化合物、及びγ最大10molの式II’’の化合物、を含み、2前記組成物CIIIが、100mol当たり、α60mol~80molの式IIIの化合物、式IVのその異性体、又はこれらの異性体の混合物、β15mol~30molの式III’の化合物、式IV’のその異性体、又はこれらの異性体の混合物、及びγ最大10molの式III’’の化合物、式IV’’のその異性体、又はこれらの異性体の混合物、を含む、ことを特徴とする、請求項1~4のいずれか一項に記載の界面活性剤組成物C。請求項1~5のいずれか一項に記載の界面活性剤組成物Cを調製するプロセスであって、以下の逐次的な段階:段階aアルコールの混合物であって、100mol当たり、60mol~100molの式VII:式中、R2は12個の炭素原子を含む直鎖又は分岐鎖のアルキルラジカルを表すの化合物、任意に、最大40molの式VII’:式中、R’2は14個の炭素原子を含む直鎖又は分岐鎖のアルキルラジカルを表すの化合物、及び任意に、最大10molの式VII’’:式中、R’’2は16個の炭素原子を含む直鎖又は分岐鎖のアルキルラジカルを表すの化合物、を含む、アルコールの混合物の、過剰の式VIII:の3-ヒドロキシメチル-3-エチルオキセタンとの反応の段階であって、組成物C’であって、α式IX:式中、R2は上で規定されたものであるの化合物、β任意に、式IX’:式中、R’2は上で規定されたものであるの化合物、γ任意に、式IX’’:式中、R’’2は上で規定されたものであるの化合物、δ式X:の化合物、若しくは式XI:式X及び式XIの化合物中、R2は上で規定されたものであるのその異性体、又はこれらの2つの異性体の混合物、ε任意に、式X’:の化合物、若しくは式XI’:式X’及び式XI’の化合物中、R’2は上で規定されたものであるのその異性体、又はこれらの2つの異性体の混合物、ζ任意に、式X’’:の化合物、若しくは式XI’’:式X’’及び式XI’’の化合物中、R’’2は上で規定されたものであるのその異性体、又はこれらの2つの異性体の混合物、を含む、組成物C’を形成するための、反応の段階、段階b前記組成物C’の、式XII:のエチレンオキシドとの反応の段階であって、上で規定された前記界面活性剤組成物Cを形成するための、反応の段階、を含むことを特徴とする、請求項1~5のいずれか一項に記載の界面活性剤組成物Cを調製するプロセス。請求項6に記載のプロセスの中間体組成物C’。請求項6に記載のプロセスの中間体である式IX、式X及び式XIの化合物。水中油O/W型の乳化剤としての請求項1~5のいずれか一項に記載の界面活性剤組成物Cの使用。単独での又は水中油O/W型の乳化系S2を調製することが可能な及びこれを調製することが意図される他の乳化剤との混合物としての、自己反転性逆ラテックス用の反転剤としての、界面活性剤組成物Cの請求項9に記載の使用。このため本発明者らは、上で言及される欠点を示さない逆ラテックスを開発しようと尽力した。第1の態様によれば、本発明の主題は、界面活性剤組成物Cであって、100mol当たり、110mol以上50mol以下の割合の組成物CIIであって、100mol当たり、α60mol~100molの式II:式中、R2は12個の炭素原子を含む直鎖又は分岐鎖のアルキルラジカルを表し、T1は水素原子又は-CH2-CH2-O-m1-Hラジカルを表し、ここでm1は0以上10以下の整数であり、T1と同一である又は異なるT2は、水素原子又は-CH2-CH2-O-m2-Hラジカルを表し、ここでm2は0以上10以下の整数であり、T1及びT2と同一である又は異なるT3は、水素原子又は-CH2-CH2-O-m3-Hラジカルを表し、ここでm3は0以上10以下の整数であり、m1m2m3の合計が0より大きく10以下であることが理解されるの化合物、β任意に、最大40molの式II’:式中、R’2は14個の炭素原子を含む直鎖又は分岐鎖のアルキルラジカルを表し、T’1は水素原子又は-CH2-CH2-O-m1-Hラジカルを表し、ここでm1は0以上10以下の整数であり、T’1と同一である又は異なるT’2は、水素原子又は-CH2-CH2-O-m2-Hラジカルを表し、ここでm2は0以上10以下の整数であり、T’1及びT’2と同一である又は異なるT’3は、水素原子又は-CH2-CH2-O-m3-Hラジカルを表し、ここでm3は0以上10以下の整数であり、m1m2m3の合計が0より大きく10以下であることが理解されるの化合物、及びγ任意に、最大10molの式II’’:式中、R’’2は16個の炭素原子を含む直鎖又は分岐鎖のアルキルラジカルを表し、T’’1は水素原子又は-CH2-CH2-O-m1-Hラジカルを表し、ここでm1は0以上10以下の整数であり、T’’1と同一である又は異なるT’’2は、水素原子又は-CH2-CH2-O-m2-Hラジカルを表し、ここでm2は0以上10以下の整数であり、T’’1及びT’’2と同一である又は異なるT’’3は、水素原子又は-CH2-CH2-O-m3-Hラジカルを表し、ここでm3は0以上10以下の整数であり、m1m2m3の合計が0より大きく10以下であることが理解されるの化合物、を含む、組成物CII、250mol以上90mol以下の割合の組成物CIIIであって、100mol当たり、α60mol~100molの式III:の化合物、若しくは式IV:式III及び式IV中、R2は12個の炭素原子を含む直鎖又は分岐鎖のアルキルラジカルを表し、T4は水素原子又は-CH2-CH2-O-m4-Hラジカルを表し、ここでm4は0以上10以下の整数であり、T4と同一である又は異なるT5は、水素原子又は-CH2-CH2-O-m5-Hラジカルを表し、ここでm5は0以上10以下の整数であり、T4及びT5と同一である又は異なるT6は、水素原子又は-CH2-CH2-O-m6-Hラジカルを表し、ここでm6は0以上10以下の整数であり、T4、T5及びT6と同一である又は異なるT7は、水素原子又は-CH2-CH2-O-m7-Hラジカルを表し、ここでm7は0以上10以下の整数であり、m4m5m6m7の合計が0より大きく10以下であることが理解されるのその異性体、又はこれらの2つの異性体の混合物、β任意に、最大40molの式III’:の化合物、若しくは式IV’:式III’及び式IV’中、R’2は14個の炭素原子を含む直鎖又は分岐鎖のアルキルラジカルを表し、T’4は水素原子又は-CH2-CH2-O-m4-Hラジカルを表し、ここでm4は0以上10以下の整数であり、T’4と同一である又は異なるT’5は、水素原子又は-CH2-CH2-O-m5-Hラジカルを表し、ここでm5は0以上10以下の整数であり、T’4及びT’5と同一である又は異なるT’6は、水素原子又は-CH2-CH2-O-m6-Hラジカルを表し、ここでm6は0以上10以下の整数であり、T’4、T’5及びT’6と同一である又は異なるT’7は、水素原子又は-CH2-CH2-O-m7-Hラジカルを表し、ここでm7は0以上10以下の整数であり、m4m5m6m7の合計が0より大きく10以下であることが理解されるのその異性体、又はこれらの2つの異性体の混合物、及びγ任意に、最大10molの式III’’:の化合物、若しくは式IV’’:式III’’及び式IV’’中、R’’2は16個の炭素原子を含む直鎖又は分岐鎖のアルキルラジカルを表し、T’’4は水素原子又は-CH2-CH2-O-m4-Hラジカルを表し、ここでm4は0以上10以下の整数であり、T’’4と同一である又は異なるT’’5は、水素原子又は-CH2-CH2-O-m5-Hラジカルを表し、ここでm5は0以上10以下の整数であり、T’’4及びT’’5と同一である又は異なるT’’6は、水素原子又は-CH2-CH2-O-m6-Hラジカルを表し、ここでm6は0以上10以下の整数であり、T’’4、T’’5及びT’’6と同一である又は異なるT’’7は、水素原子又は-CH2-CH2-O-m7-Hラジカルを表し、ここでm7は0以上10以下の整数であり、m4m5m6m7の合計が0より大きく10以下であることが理解されるのその異性体、又はこれらの2つの異性体の混合物、を含む、組成物CIII、を含む、界面活性剤組成物Cである。本発明の別の特定の態様によれば、上で規定されるような上記界面活性剤組成物Cは、3最大5molの組成物CVであって、100mol当たり、α60mol~100molの式V:式中、R2は12個の炭素原子を含む直鎖又は分岐鎖のアルキルラジカルを表し、T8は水素原子又は-CH2-CH2-O-m8-Hラジカルを表し、ここでm8は0以上10以下の整数であり、T8と同一である又は異なるT9は、水素原子又は-CH2-CH2-O-m9-Hラジカルを表し、ここでm9は0以上10以下の整数であり、m8m9の合計が0より大きく10以下であることが理解されるの化合物、β任意に、最大40molの式V’:式中、R’2は14個の炭素原子を含む直鎖又は分岐鎖のアルキルラジカルを表し、T’8は水素原子又は-CH2-CH2-O-m8-Hラジカルを表し、ここでm8は0以上10以下の整数であり、T’8と同一である又は異なるT’9は、水素原子又は-CH2-CH2-O-m9-Hラジカルを表し、ここでm9は0以上10以下の整数であり、m8m9の合計が0より大きく10以下であることが理解されるの化合物、及びγ任意に、最大10molの式V’’:式中、R’’2は16個の炭素原子を含む直鎖又は分岐鎖のアルキルラジカルを表し、T’’8は水素原子又は-CH2-CH2-O-m8-Hラジカルを表し、ここでm8は0以上10以下の整数であり、T’’8と同一である又は異なるT’’9は、水素原子又は-CH2-CH2-O-m9-Hラジカルを表し、ここでm9は0以上10以下の整数であり、m8m9の合計が0より大きく10以下であることが理解されるの化合物、を含む、組成物CV、を更に含む。本発明の別の特定の態様によれば、上で規定されるような上記活性組成物Cは、4最大5molの組成物CVIであって、100mol当たり、α60mol~100molの式VI:式中、R2は12個の炭素原子を含む直鎖又は分岐鎖のアルキルラジカルを表し、m10は0以上10以下の整数であるの化合物、β任意に、最大40molの式VI’:式中、R’2は14個の炭素原子を含む直鎖又は分岐鎖のアルキルラジカルを表し、m10は0以上10以下の整数であるの化合物、及びγ任意に、最大10molの式VI’’:式中、R’’2は16個の炭素原子を含む直鎖又は分岐鎖のアルキルラジカルを表し、m10は0以上10以下の整数であるの化合物、を含む、組成物CVI、を更に含む。本発明の特定の態様によれば、上で規定されるような上記界面活性剤組成物Cは、120mol以上50mol以下の割合の上で規定されるような組成物CII、250mol以上80mol以下の割合の上で規定されるような組成物CIII、を含む。本発明の別の特定の態様によれば、1上記組成物CIIは、100mol当たり、α60mol~80molの式IIの化合物、β15mol~30molの式II’の化合物、及びγ最大10molの式II’’の化合物、を含み、2上記組成物CIIIは、100mol当たり、α60mol~80molの式IIIの化合物、式IVのその異性体、又はこれらの異性体の混合物、β15mol~30molの式III’の化合物、式IV’のその異性体、又はこれらの異性体の混合物、及びγ最大10molの式III’’の化合物、式IV’’のその異性体、又はこれらの異性体の混合物、を含む。本発明の別の主題は、上で規定されるような上記界面活性剤組成物Cを調製するプロセスであって、以下の逐次的な段階:段階aアルコールの混合物であって、100mol当たり、60mol~100molの式VII:式中、R2は12個の炭素原子を含む直鎖又は分岐鎖のアルキルラジカルを表すの化合物、任意に、最大40molの式VII’:式中、R’2は14個の炭素原子を含む直鎖又は分岐鎖のアルキルラジカルを表すの化合物、及び任意に、最大10molの式VII’’:式中、R’’2は16個の炭素原子を含む直鎖又は分岐鎖のアルキルラジカルを表すの化合物、を含む、アルコールの混合物の、化学量論的過剰の式VIII:の3-ヒドロキシメチル-3-エチルオキセタンとの反応の段階であって、組成物C’であって、式IX:式中、R2は上で規定されるようなものであるの化合物、任意に、式IX’:式中、R’2は上で規定されるようなものであるの化合物、任意に、式IX’’:式中、R’’2は上で規定されるようなものであるの化合物、式X:の化合物、若しくは式XI:式X及び式XIの化合物中、R2は上で規定されるようなものであるのその異性体、又はこれらの2つの異性体の混合物、任意に、式X’:の化合物、若しくは式XI’:式X’及び式XI’の化合物中、R’2は上で規定されるようなものであるのその異性体、又はこれらの2つの異性体の混合物、任意に、式X’’:の化合物、若しくは式XI’’:式X’’及び式XI’’の化合物中、R’’2は上で規定されるようなものであるのその異性体、又はこれらの2つの異性体の混合物、を含む、組成物C’を形成するための、反応の段階、段階b所望の化学量論比における、上記組成物C’の、式XII:のエチレンオキシドとの反応の段階であって、上記界面活性剤組成物Cを形成するための、反応の段階、を含むことを特徴とする、上で規定されるような上記界面活性剤組成物Cを調製するプロセスである。本発明の別の主題は、上で規定されるようなプロセスの中間体組成物C’である。本発明の別の主題は、上で規定されるようなプロセスの式IX、式X及び式XIの中間体化合物である。本発明の最後の主題は、水中油O/W型の乳化剤としての、より具体的には単独での又は水中油O/W型の乳化系S2を調製することが可能な及びこれを調製することが意図される他の乳化剤との混合物としての自己反転性逆ラテックス用の反転剤としての水中油O/W型の乳化剤としての、上で規定されるような界面活性剤組成物Cの使用である。自己反転性逆ラテックスという用語は、利用されるモノマーの逆エマルション重合によって得られる架橋ポリマーの油中水型エマルションを示し、このポリマーの油中水型エマルションは、その内部における水中油O/W型の乳化系S2上記反転剤の存在に基づき、緩やかな機械的攪拌による水中における簡単な分散によって反転して水中油型エマルションをもたらし、これによって、この水相の増粘をもたらすことが可能である。水中油O/W型のS2内に上で規定されるような界面活性剤組成物Cを有利に含み得る自己反転性逆ラテックスの一例は、例えば、組成物であって、100重量当たり、a20重量~80重量の架橋アニオン性高分子電解質P及び/又は分岐鎖のアニオン性高分子電解質Pであって、アクリルアミド、N,N-ジメチルアクリルアミド、N-[2-ヒドロキシ-1,1-ビスヒドロキシメチルエチル]プロペンアミド[又はトリスヒドロキシメチルアクリルアミドメタン若しくはN-[トリスヒドロキシメチルメチル]アクリルアミドTHAMとしても知られる]若しくは2-ヒドロキシエチルアクリレートから具体的に選択される少なくとも1つの中性モノマー、及び/又は強酸官能基を含む少なくとも1つのモノマー、及び/又は弱酸官能基を含む少なくとも1つのモノマー、及び/又は少なくとも1つの式I:式中、R1ラジカルは8個~20個の炭素原子を含む直鎖又は分岐鎖の脂肪族ラジカルを表し、nは1以上30以下の整数を表すの中性モノマー、の重合によって得られる、架橋アニオン性高分子電解質P及び/又は分岐鎖のアニオン性高分子電解質P、b5重量~10重量の油中水W/O型の乳化系S1、c1重量~10重量の水中油O/W型の乳化系S2であって、重量による割合が0でない上記の上で規定されるような界面活性剤組成物Cを含む、水中油O/W型の乳化系S2、d5重量~45重量の少なくとも1つの油、並びにe0重量~45重量の水、を含む、組成物である。6個~20個の炭素原子を含む飽和又は不飽和及び直鎖又は分岐鎖の脂肪族ラジカルという用語は、上で規定されるような式IにおけるR1ラジカルに関しては、より具体的には直鎖ラジカル、例えばヘキシルラジカル、オクチルラジカル、ノニルラジカル、デシルラジカル、ウンデシルラジカル、ドデシルラジカル、テトラデシルラジカル、ヘキサデシルラジカル、オクタデシルラジカル又はエイコシルラジカル等を示す。上で規定されるような組成物において、油中水W/O型の乳化系S1は、ただ1つの界面活性剤又は界面活性剤の混合物のいずれかから構成され、ここで上記界面活性剤又は上記混合物が油中水型エマルションをもたらすのに十分に低いHLB値を有することが条件となる。油中水型の乳化剤は、例えば、ソルビタンエステル、例えばソルビタンオレエート、例えばMontane商標80の名称でSeppicによって販売されるもの、ソルビタンイソステアレート、例えばMontane商標70の名称でSeppicによって販売されるもの、又はソルビタンセスキオレエート、例えばMontane商標83の名称でSeppicによって販売されるものである。幾つかのポリエトキシル化ソルビタンエステル、例えばペンタエトキシル化ソルビタンモノオレエート、例えばMontanox商標81の名称でSeppicによって販売されるもの、又はペンタエトキシル化ソルビタンイソステアレート、例えばMontanox商標71の名称でSeppicによって販売されるものも存在する。ジエトキシル化オレオセチルアルコール、例えばSimulsol商標OC72の名称でSeppicによって販売されるもの、1000~3000の分子量を有するポリエステル、ポリイソブテニルコハク酸若しくはその無水物の間の縮合の生成物、例えばUniqemaによって販売されるHypermer商標2296、又は、最後に、2500~3500の分子量を有するブロックコポリマー、例えばUniqemaによって販売されるHypermer商標B246、若しくはSeppicによって販売されるSimaline商標IE200も存在する。この使用との関係では、上で規定されるような界面活性剤組成物Cは、水中油O/W型の上記乳化系S2自己反転性逆ラテックス用の反転剤内において、単独で又は少なくとも1つの他の水中油O/W型の乳化剤との混合物として、利用することができる。上で規定されるような自己反転性逆ラテックスの特定の形態によれば、水中油O/W型の乳化系S2は100重量の上で規定されるような上記界面活性剤組成物Cからなる。上で規定されるような自己反転性逆ラテックスの別の特定の形態によれば、水中油O/W型の乳化系S2は、上で規定されるような上記界面活性剤組成物Cを構成する、化合物のうちのいずれか以外の、少なくとも1つのO/W型の乳化用界面活性剤を更に含む。水中油型の乳化剤という用語は、水中油型エマルションをもたらすのに十分に高いHLB値を有する乳化剤、例えば、エトキシル化ソルビタンエステル、例えばMontanox商標80の名称でSeppicによって販売される、20molのエチレンオキシドでポリエトキシル化されたソルビタンオレエート、Montanox商標20の名称でSeppicによって販売される、20molのエチレンオキシドでポリエトキシル化されたソルビタンラウレート、Simulsol商標OL50の名称で販売される、40molのエチレンオキシドでポリエトキシル化されたヒマシ油、Simulsol商標OC710の名称でSeppicによって販売されるデカエトキシル化オレオデシルアルコール、Simulsol商標P7の名称で販売されるヘプタエトキシル化ラウリルアルコール、Nonarox商標-10-30の名称でSeppicによって販売されるデカエトキシル化ノニルフェノール、又はSimaline商標IE400の名称でSeppicによって販売されるポリエトキシル化ソルビタンヘキサオレエートを示す。上で規定されるような自己反転性逆ラテックスのより具体的な形態によれば、水中油O/W型の乳化系S2は、重量による割合が0でない、少なくとも1つの水中油型の乳化剤であって、20molのエチレンオキシドでポリエトキシル化されたソルビタンオレエート、20molのエチレンオキシドでポリエトキシル化されたソルビタンラウレート、40molのエチレンオキシドでポリエトキシル化されたヒマシ油、デカエトキシル化オレオデシルアルコール、ヘプタエトキシル化ラウリルアルコール、デカエトキシル化ノニルフェノール、又はポリエトキシル化ソルビタンヘキサオレエートから選択される、水中油型の乳化剤を更に含む。この特定の形態によれば、上記乳化系S2は、少なくとも30重量の上で規定されるような上記混合物Mを含む。上で規定されるような自己反転性逆ラテックスの更に特定の形態によれば、水中油型の乳化系S2は、その100の重量当たり、10重量~40重量のヘプタエトキシル化ラウリルアルコール、及び60重量~90重量の上で規定されるような界面活性剤組成物C、を含む。架橋高分子電解質という用語は、Pに関して、水に不溶性であるが、水によって膨潤し、これによって化学的なゲルが得られる3次元ネットワークの形態で与えられる非直鎖の高分子電解質を示す。分岐鎖の高分子電解質という用語は、Pに関して、このポリマーが水に溶解されたとき、低い勾配で非常に高い粘度をもたらす高いエンタングルメントentanglementの状態を得るように、ペンダントpendant鎖を有するポリマーを示す。高分子電解質Pは、より具体的に、一般的には0.40mol以下、主に0.25mol未満、より具体的には0.05mol以下、特に具体的には0.005mol~0.01molの、利用されるモノマーとの関係で表されるモル比で、ジエチレン化合物又はポリエチレン化合物を用いて架橋させる。好ましくは、架橋剤及び/又は分岐剤は、エチレングリコールジメタクリレート、ジエチレングリコールジアクリレート、ナトリウムジアリルオキシアセテート、エチレングリコールジアクリレート、ジアリル尿素、トリアリルアミン、トリメチロールプロパントリアクリレート、メチレンビスアクリルアミド、又はこれらの化合物の混合物から選択される。上記自己反転性逆ラテックスの構成成分である架橋高分子電解質Pの例は、ナトリウム塩又はアンモニウム塩の形態に部分的に塩化されたアクリル酸、アクリルアミド、及びテトラエトキシル化ラウリルアクリレートの架橋ターポリマー、ナトリウム塩の形態に部分的に塩化された2-メチル-2-[1-オキソ-2-プロペニルアミノ]-1-プロパンスルホン酸、アクリルアミド、及びテトラエトキシル化ラウリルアクリレートの架橋ターポリマー、ナトリウム塩の形態に部分的に塩化された2-メチル-2-[1-オキソ-2-プロペニルアミノ]-1-プロパンスルホン酸、ナトリウム塩の形態に部分的に塩化されたアクリル酸、及びテトラエトキシル化ラウリルアクリレートの架橋ターポリマー、ナトリウム塩の形態に部分的に塩化された2-メチル-2-[1-オキソ-2-プロペニルアミノ]-1-プロパンスルホン酸、2-ヒドロキシエチルアクリレート、及びテトラエトキシル化ラウリルアクリレートの架橋ターポリマー、ナトリウム塩の形態に部分的に塩化された2-メチル-2-[1-オキソ-2-プロペニルアミノ]-1-プロパンスルホン酸、及びテトラエトキシル化ラウリルアクリレートの架橋コポリマー、アンモニウム塩又はモノエタノールアミン塩の形態に部分的に塩化されたアクリル酸、及びテトラエトキシル化ラウリルアクリレートの架橋コポリマー、アクリルアミド、ナトリウム塩の形態に部分的に塩化された2-メチル-2-[1-オキソ-2-プロペニルアミノ]-1-プロパンスルホン酸、ナトリウム塩の形態に部分的に塩化されたアクリル酸、及びテトラエトキシル化ラウリルアクリレートの架橋テトラポリマー、ナトリウム塩の形態に部分的に塩化された2-メチル-2-[1-オキソ-2-プロペニルアミノ]-1-プロパンスルホン酸、アクリルアミド、ビニルピロリドン、及びテトラエトキシル化ラウリルアクリレートのテトラポリマー、並びにナトリウム塩の形態に部分的に又は完全に塩化された2-メチル-2-[1-オキソ-2-プロペニルアミノ]-1-プロパンスルホン酸、ナトリウム塩の形態に部分的に塩化されたアクリル酸、2-ヒドロキシエチルアクリレート、トリスヒドロキシメチルアミノメチルアクリルアミド、及びテトラエトキシル化ラウリルアクリレートの架橋ペンタポリマー、を含む。上記自己反転性逆ラテックスの構成成分である架橋アニオン性高分子電解質Pは、100の利用されるモノマー当たり、より具体的には20mol~80molの、強酸官能基又は弱酸官能基のいずれかを含むモノマーに由来するモノマー単位、15mol~75molの、上で規定されるような式Iの化合物以外の中性モノマーに由来するモノマー単位、0.5mol~5molの、上で規定されるような式Iのモノマーに由来するモノマー単位、を含む。別の特定の態様によれば、架橋アニオン性高分子電解質Pは、100の利用されるモノマー当たり、55mol~80molの、強酸官能基を含むモノマーに由来するモノマー単位、15mol~40molの、上で規定されるような式Iの化合物以外の中性モノマーに由来するモノマー単位、1mol~5molの、上で規定されるような式Iのモノマーに由来するモノマー単位、を含む。別の特定の形態によれば、上で規定されるような上記自己反転性逆ラテックスは、60重量を超え最大で70重量のアニオン性高分子電解質Pを含む。上で規定されるような上記自己反転性逆ラテックスにおいて、油相は、常温での0.7~0.9の密度及びおよそ250°Cより高い沸点を示す、飽和炭化水素を含む市販の鉱物油、例えばパラフィン、イソパラフィン若しくはシクロパラフィン、例えばExxonChemicalによって販売されるMarcol商標52等、又は植物油、例えば植物由来のスクアラン、又は合成油、例えば水素化ポリイソブテン若しくは水素化ポリデセン、又はこれらの油のうちの複数の混合物のいずれかから構成される。Marcol商標52は、仏国コーデックスcodexfrancais仏国薬局方の液体パラフィンの定義に該当する市販の油である。Marcol商標52は、FDA21CFR172.878及びCFR178.3620aの規則に従う白色鉱物油であり、米国薬局方USXXIII1995及び欧州薬局方1993に登録されている。上で規定されるような組成物は、様々な添加剤、例えば錯体形成剤、連鎖移動剤又は連鎖制限剤も含み得る。以下の実施例の目的は、本発明を限定することなく本発明を例示することである。実施例A:本発明の主題である組成物に利用される界面活性剤組成物Cの調製段階A1:中間体組成物C’の調製事前に加熱した、65重量~75重量の12個の炭素原子を含むアルカノール、21重量~28重量の14個の炭素原子を含むアルカノール、及び4重量~8重量の16個の炭素原子を含むアルカノールを含む脂肪アルコールの混合物21100gを、反応器中に導入し、攪拌させたまま乾燥する。ジエチルエーテル中の50三フッ化ホウ素326gをその後添加し、引き続き32600gの3-ヒドロキシメチル-3-エチルオキセタンを、4時間かけて攪拌しながら徐々に添加し、温度はおよそ110°Cに維持する。引き続き反応媒体を115°Cで更に11時間放置する。引き続き、以下のように特徴付けられる期待される組成物C’を得る:25°Cでの外観:曇ったゲル酸価単位:mgKOH/gNFT60-204:3.9ヒドロキシル価単位:mgKOH/g:400.5遊離の2-ヒドロキシメチル-2-エチルオキセタンの重量基準の含有量ガスクロマトグラフィによって決定される:0.05未満遊離のアルカノールの重量基準の含有量ガスクロマトグラフィによって決定される:C12アルカノール:5.7、C14アルカノール:2.0、C16アルカノール:0.5。段階A2:界面活性剤組成物Cの調製先の段階A1において得られる50000gの中間体組成物C’を、75gの水酸化カリウムとともに0.1m3の容量を有するオートクレーブ中に導入し、引き続き、105°Cの温度で乾燥させる。その後、125°Cの値に反応混合物の温度を調節しながら35000gの量のエチレンオキシドを徐々に導入する。全量のエチレンオキシドを導入したら、反応混合物を、125°Cで更に1時間、攪拌させた状態に維持する。それによって、得られる生成物を、その後80°Cの温度まで冷却し、空にする。その後、以下のように特徴付けられる界面活性剤組成物Cを得る:30°Cでの外観:透明な液体色:125αヒドロキシル価単位:mgKOH/g:252.5酸価単位:mgKOH/gNFT60-204:0.08残留水含有量:0.05曇り点NFEN1890E:76°C遊離のアルカノールの重量基準の含有量ガスクロマトグラフィ:C12アルカノール:1.2、C14アルカノール:0.4、C16アルカノール:0.1、すなわち合計で1.7の残留アルカノール。25°Cでの粘度BrookfieldのLVTローター3、スピード12:1072mPas。実施例1本発明による:MBAを用いて架橋させたATBSNa塩/HEA/LA-4EO[ATBS/HEA/LA-4EO89.0/9.9/1.1モル比]コポリマーの自己反転性逆ラテックス1調製a以下のものを、攪拌しながら第1のビーカー中に逐次的に導入する:672.5gの、55重量の2-アクリルアミド-2-メチルプロパンスルホン酸のナトリウム塩ATBSNaの市販の溶液、20.8gの2-ヒドロキシエチルアクリレートHEA、0.028gのメチレンビスアクリルアミドMBA、及び1.0gの、40重量のナトリウムジエチレントリアミンペンタアセテートの市販の溶液。引き続き、そのpHを、必要に応じて、その中で所要量の2-アクリルアミド-2-メチルプロパンスルホン酸及び脱イオン水を700gまで添加することによって4に調整する。b以下のものを、攪拌しながら第2のビーカー中に逐次的に導入する:130gのポリイソブテン、30gのMarcol商標52、90gのIsopar商標H、17gのMontane商標70、3gのHypermer商標6212、5gのSimaline商標IE200、7.2gのテトラエトキシル化ラウリルアクリレート市販LA-4EO、0.36gのジラウロイルペルオキシド。c引き続き、水相を、攪拌しながら有機相に組み入れ、引き続きこのようにして得られるプレエマルションを、窒素によってスパージングしながら、Silverson型のローターアジテーターを使用する剪断性shearing機械的攪拌に供して、微細エマルションを作り出す。dおよそ8°Cへの冷却後、重合反応を、酸化/還元対:クメンヒドロペルオキシド/ナトリウムメタバイスルファイトを使用して開始する。e重合反応が完了したら、Isopar商標H及び実質的に全ての水を、真空下での蒸留によって除去する。f2重量のラウレス-7及び4重量の実施例Aにおいて得られる界面活性剤組成物Cの導入後、およそ63のポリマーを含む自己反転性逆ラテックス1を得る。このラテックスはあまり粘性を有さず、水中で非常に迅速に反転し、高い増粘力thickeningpowerを有する。さらに、この逆ラテックスは、非常に小量の油しか放出しないという点において及びポリマーが沈殿しないという点において、シネレシスの現象が観察されないため、非常に安定である。カールフィッシャー滴定法によって測定されるその水含有量は、1.8重量である。2粘度測定aセクション1に示されるように得られる自己反転性逆ラテックス1の粘度、塩化ナトリウムを含まない水性溶液溶液1の粘度、並びに0.1重量及び1重量の塩化ナトリウムをそれぞれ含む水性溶液溶液2及び溶液3の粘度上記水性溶液は各々、2重量の上記自己反転性逆ラテックス1を含むを測定する。BrookfieldのRVT粘度計を使用して測定される結果を以下の表に記録する:3逆ラテックスの反転時間の測定及び安定性の評価a反転時間を、この粘度を測定するための標準的な条件下で2重量の自己反転性逆ラテックス1の水性溶液に対して滑らかかつ均質なゲルを得るために必要な時間を測定することによって、換言すれば、16gの逆ラテックス1を784gの水に組み入れることによって組み合わせた混合物は、1リットル容の浅型low-formビーカー中に入れられる、及び引き続き1分間当たりの回転数150で回転するバタフライ型軸流インペラを使用して組み合わせた混合物を攪拌することによって、評価する。このため、反転時間は、撹拌器の作動開始とビーカー中における滑らかかつ均質な媒体の出現との間における評価される期間である。本実施例では、反転時間は50秒である。b逆ラテックスの安定性を、表面における油層の出現の時間を観察することによって評価する。本実施例では、逆ラテックス1の表面における油層の出現の時間は、2週間である。実施例T1現行の技術水準による:MBAを用いて架橋させたATBSNa塩/HEA/LA-4EO[ATBS/HEA/LA-4EO89.0/9.9/1.1モル比]コポリマーの自己反転性逆ラテックス1調製実施例1の段階a~段階dを再現する。段階fにおいて、4重量のMontanox商標20を、4重量の界面活性剤組成物Cの代わりに添加し、自己反転性逆ラテックスT1を得る。2粘度測定aセクション1に示されるように得られる自己反転性逆ラテックスT1の粘度、塩化ナトリウムを含まない水性溶液溶液4の粘度、並びに0.1重量及び1重量の塩化ナトリウムをそれぞれ含む水性溶液溶液5及び溶液6の粘度上記水性溶液は各々、2重量の上記自己反転性逆ラテックスT1を含むを測定する。BrookfieldのRVT粘度計を使用して測定される結果を以下の表に記録する:3逆ラテックスの反転時間の測定及び安定性の評価a先の実施例における方法と同じ方法で評価される反転時間は2分20秒である。b逆ラテックスT1の安定性を、先の実施例における方法と同じ方法で評価する。油の顕著な放出が1週間後に観察される。実施例2本発明による:MBAを用いて架橋させたATBSNa塩/HEA/LA-4EO[ATBS/HEA/LA-4EO89.0/9.9/1.1モル比]コポリマーの自己反転性逆ラテックス1調製実施例1の段階a~段階dを再現する。段階fにおいて、4重量の界面活性剤組成物Cのみを添加し、自己反転性逆ラテックス2を得る。2逆ラテックス2の粘度測定、反転時間の測定及び安定性の評価a逆ラテックス2の粘度測定の実施performanceは、実施例1の逆ラテックスに関して報告されるものと同様である。b実施例1における方法と同じ方法で評価される逆ラテックス2の反転時間はおよそ40秒である。c逆ラテックス2の安定性を、実施例1における方法と同じ方法で評価する。油層の出現の時間は数日間である。実施例T2現行の技術水準による:MBAを用いて架橋させたATBSNa塩/HEA/LA-4EO[ATBS/HEA/LA-4EO89.0/9.9/1.1モル比]コポリマーの自己反転性逆ラテックス1調製実施例1の段階a~段階dを再現する。段階fにおいて、4重量の組成物C’’’であって、100mol当たり、i10mol以上50mol以下の割合の、式II式中、R2は10個の炭素原子を含む直鎖又は分岐鎖のアルキルラジカルを表し、m1m2m3の合計は5に等しいに対応する式II’’’の化合物、ii50mol以上90mol以下の割合の、式III’’’の化合物、若しくは式IV’’’式III’’’及び式IV’’’はそれぞれ、式III及び式IV式中、R2は10個の炭素原子を含む直鎖又は分岐鎖のアルキルラジカルを表し、m4m5m6m7の合計は5に等しいに対応するのその異性体、又はこれらの2つの異性体の混合物、を含む、組成物C’’’を添加し、自己反転性逆ラテックスT2を得る。2逆ラテックスT2の粘度測定、反転時間の測定及び安定性の評価a逆ラテックスT2の粘度測定の実施は、実施例1の逆ラテックスに関して報告されるものと同様である。b実施例1における方法と同じ方法で評価される逆ラテックスT2の反転時間はおよそ50秒である。c逆ラテックスT2の安定性を、実施例1における方法と同じ方法で評価する。油層の出現の時間は数時間である。実施例T3現行の技術水準による:MBAを用いて架橋させたAM/AALA-4EO[AM/AA/LA-4EO24.7/74.1/1.2モル比]コポリマーの自己反転性逆ラテックス1調製a以下のものを、攪拌しながら第1のビーカー中に逐次的に導入する:106.5gの、50重量の市販のアクリルアミドAM溶液、162.0gの氷アクリル酸AA、98.1gの、29.3重量の水性アンモニア溶液、0.047gのメチレンビスアクリルアミドMBA、0.45gの、40のナトリウムジエチレントリアミンペンタアセテートの市販の溶液、脱イオン水を680gまで。b以下のものを、攪拌しながら第2のビーカー中に逐次的に導入する:121gのポリイソブテン、28gのMarcol商標52、99gのIsopar商標H、17gのMontane商標70、3gのHypermer商標2296、5gのSimaline商標IE200、1.2gのテトラエトキシル化ラウリルアクリレート市販LA-4EO、0.1gのAIBN。c引き続き、水相を、攪拌しながら有機相に組み入れ、引き続きこのようにして得られるプレエマルションを、窒素によってスパージングしながら、Silverson型のローターアジテーターを使用する剪断性機械的攪拌に供して、微細エマルションを作り出す。dおよそ8°Cへの冷却後、重合反応を、酸化/還元対:クメンヒドロペルオキシド/ナトリウムメタバイスルファイトを使用して開始する。e重合反応が完了したら、Isopar商標H及び実質的に全ての水を、真空蒸留によって除去する。f4のMontanox商標20及び2のラウレス-7の導入後、およそ63のポリマーを含む自己反転性逆ラテックスT3が得られ、これはあまり粘性を有さず、水中で非常に迅速に反転し、高い増粘力を有する。カールフィッシャー滴定法によって測定されるその水含有量は、1.8重量である。2粘度測定aセクション1に示されるように得られる自己反転性逆ラテックスT3の粘度、塩化ナトリウムを含まない水性溶液溶液7の粘度、並びに0.1重量及び1重量の塩化ナトリウムをそれぞれ含む水性溶液溶液8及び溶液9の粘度上記水性溶液は各々、2重量の上記自己反転性逆ラテックスT3を含むを測定する。BrookfieldのRVT粘度計を使用して測定される結果を以下の表に記録する:3逆ラテックスT3の反転時間の測定及び安定性の評価b実施例1における方法と同じ方法で評価される逆ラテックスT3の反転時間はおよそ2分である。c逆ラテックスT3の安定性を、実施例1における方法と同じ方法で評価する。油層の出現の時間は2週間である。実施例3本発明による:MBAを用いて架橋させたAM/AA/LA-4EO[AM/AA/LA-4EO24.7/74.1/1.2モル比]コポリマーの自己反転性逆ラテックス1調製実施例T3の段階a~段階dを再現する。段階fにおいて、2重量のラウレス-7及び4重量の界面活性剤組成物Cを、上記実施例T3の4のMontanox商標20及び2のラウレス-7の代わりに添加し、自己反転性逆ラテックス3を得る。2逆ラテックス3の粘度測定、反転時間の測定及び安定性の評価a逆ラテックス3の粘度測定の実施は、実施例T3の逆ラテックスに関して報告されるものと同様である。b実施例1における方法と同じ方法で評価される逆ラテックス3の反転時間はおよそ30秒である。c逆ラテックス3の安定性を、実施例1における方法と同じ方法で評価する。最初の油滴の出現の時間は3週間である。実施例4本発明による:MBAを用いて架橋させたATBSNa塩/AA/HEA/THAM/LA-4EO[ATBS/AA/HEA/THAM/LA-4EO83.9/1.9/9.3/3.7/1.2モル比]コポリマーの自己反転性逆ラテックス1調製a以下のものを、攪拌しながら第1のビーカー中に逐次的に導入する:672.5gの、55重量の2-アクリルアミド-2-メチルプロパンスルホン酸のナトリウム塩ATBSNaの市販の溶液、20.8gの2-ヒドロキシエチルアクリレート、12.6gのTHAM、2.6gのアクリル酸AA、0.041gのメチレンビスアクリルアミドMBA、0.45gの、40のナトリウムジエチレントリアミンペンタアセテートの市販の溶液。引き続き、そのpHを、必要に応じて、所要量の2-アクリルアミド-2-メチルプロパンスルホン酸及び脱イオン水を700gまで添加することによって4に調整する。b以下のものを、攪拌しながら第2のビーカー中に逐次的に導入する:130gのポリイソブテン、30gのMarcol商標52、90gのIsopar商標H、17gのMontane商標70、5gのHypermer商標6212、3gのDehymulsPGPHポリグリセリルポリヒドロキシステアレート、7.4gのテトラエトキシル化ラウリルアクリレート市販LA-4EO、0.14gのジラウロイルペルオキシド。c引き続き、水相を、攪拌しながら有機相に組み入れ、引き続きこのようにして得られるプレエマルションを、窒素によってスパージングしながら、Silverson型のローターアジテーターを使用する剪断性機械的攪拌に供して、微細エマルションを作り出す。dおよそ8°Cへの冷却後、重合反応を、酸化/還元対:クメンヒドロペルオキシド/ナトリウムメタバイスルファイトを使用して開始する。e重合反応が完了したら、Isopar商標H及び実質的に全ての水を、真空下での蒸留によって除去する。f2重量のラウレス-7及び4重量の実施例Aにおいて得られる界面活性剤組成物Cの導入後、およそ63のポリマーを含む自己反転性逆ラテックス4が得られ、これはあまり粘性を有さず、水中で非常に迅速に反転し、高い増粘力を有する。カールフィッシャー滴定法によって測定されるその水含有量は、2.2重量である。2粘度測定aセクション1に示されるように得られる自己反転性逆ラテックス4の粘度、塩化ナトリウムを含まない水性溶液溶液10の粘度、及び0.1重量の塩化ナトリウムを含む水性溶液溶液11の粘度上記水性溶液は各々、2重量の上記自己反転性逆ラテックス4を含むを測定する。BrookfieldのRVT粘度計を使用して測定される結果を以下の表に記録する:3逆ラテックスの反転時間の測定及び安定性の評価b実施例1における方法と同じ方法で評価される逆ラテックス4の反転時間はおよそ30秒である。c逆ラテックス4の安定性を、実施例1における方法と同じ方法で評価する。最初の油滴の出現の時間は3週間である。"